(57)【特許請求の範囲】
【請求項１】
半導体ウエハ加工用粘着テープの基材として用いるシートであって、高分子型帯電防止剤が１５〜３０重量％、ポリオレフィン系樹脂が４０〜６５重量％、ゴム状弾性体が２０〜３０重量％含まれ、
前記ポリオレフィン系樹脂がホモポリプロピレン樹脂であって、
２３℃−５０％ＲＨの環境下でシートのＭＤ方向に５０００Ｖに強制帯電させ、その後、帯電圧が０Ｖまで減衰する時間が、０．５秒以下である事を特徴とするシート。
【請求項２】
前記高分子型帯電防止剤がイオン伝導型帯電防止剤である請求項１に記載のシート。
【請求項３】
前記高分子型帯電防止剤がポリエーテルポリオレフィン共重合体を主成分とするものである請求項１又は２に記載のシート。
【請求項４】
請求項１〜３のいずれかに記載のシートの片面に粘着層を施した半導体ウエハ加工用粘着テープ。
【発明の詳細な説明】
【技術分野】
【０００１】
本発明は、シート及び半導体ウエハ加工用粘着テープに関するものである。
【背景技術】
【０００２】
半導体装置を製造する工程において、半導体ウエハやパッケージ等を切断する際に半導体ウエハ加工用の粘着テープが用いられている。この粘着テープは、半導体ウエハやパッケージ等に貼り付け、ダイシング、エキスパンティング等を行い、半導体ウエハやパッケージ等を切断して得られた半導体素子をピックアップするために用いられる。
【０００３】
このような粘着テープは、基材シートと、基材シートの片面に設けられた粘着層とで構成されている。
基材シートとしては、主にポリ塩化ビニル（ＰＶＣ）樹脂シートが用いられていた。しかし、ＰＶＣ樹脂の使用に対する環境問題、ＰＶＣ樹脂に用いる可塑剤等の添加剤のブリードによる半導体素子の汚染の可能性等を理由として、最近はポリプロピレン系シート、エチレンビニルアルコール系シートやエチレンメタクリル酸アクリレート系のシート等のポリオレフィン系材料を用いた基材シートが開発されている（例えば特許文献１参照）。
【０００４】
近年、半導体素子の小型化・薄型化が進みこれまでは問題になっていなかった、静電気によるデバイス破壊の問題が顕在化してきている。また、特にエチレンビニルアルコール系シートやエチレンメタクリル酸アクリレート系のシートで切り屑（基材シートのカットラインから伸びたヒゲ状の切り残査）のデバイスへの付着が問題になっている。そのため、半導体ウエハ加工用粘着テープにおいて、帯電防止性能が優れ切り屑の発生が少ないポリオレフィン系シートへの要求が高まっている。
【０００５】
【特許文献１】特開平０９−００８１１１号公報
【発明の開示】
【発明が解決しようとする課題】
【０００６】
本発明の目的は、帯電防止性に優れ、ダイシング時の切り屑の発生が少ない、ポリオレフィン系シート及びそれを基材シートとして用いたポリオレフィン系半導体ウエハ加工用粘着テープを提供することにある。
【課題を解決するための手段】
【０００７】
本発明は、
（１）半導体ウエハ加工用粘着テープの基材として用いるシートであって、高分子型帯電防止剤が５〜３０重量％、ポリオレフィン系樹脂が３０〜８５重量％、ゴム状弾性体が１０〜４０重量％、含まれる事を特徴とするシート、
（２）前記高分子型帯電防止剤がイオン伝導型帯電防止剤である（１）項に記載のシート、
（３）前記高分子型帯電防止剤がポリエーテルポリオレフィン共重合体を主成分とするものである（１）項又は（２）項に記載のシート、
（４）ポリオレフィン系樹脂がホモポリプロピレン樹脂である（１）項〜（３）項のいずれかに記載のシート、
（５）２３℃−５０％RHの環境下でシートのMD方向に５０００Ｖに強制帯電させ、その後、帯電圧が０Vまで減衰する時間が、０．５秒以下である（１）項〜（４）項のいずれかに記載のシート、
（６）（１）項〜（５）項のいずれかに記載のシートの片面に粘着層を施した半導体ウエハ加工用粘着テープ、
である。
【発明の効果】
【０００８】
本発明に従うと、得られたポリオレフィン系シートを基材として用いることにより、帯電防止性に優れ、ダイシング時の切り屑の発生が少ない、半導体ウエハ加工用粘着テープを提供することができる。
【発明を実施するための最良の形態】
【０００９】
以下、本発明を更に詳細に説明する。本発明は、半導体ウエハ加工用粘着テープの基材として用いるポリオレフィン系シートであって、高分子型帯電防止剤が５〜３０重量％、ポリオレフィン系樹脂が３０〜８５重量％、ゴム状弾性体が１０〜４０重量％、含まれる事を特徴とするシートである。
【００１０】
シート基材に煉り込むことで、シート基材の表面に水酸基等の極性基を付与し、空気中の水分と結合する事により帯電防止性を有する一般的な低分子型帯電防止剤は、低湿度下での性能の低下や、帯電防止成分のブリードアウト、水洗等による帯電防止性の低下の問題があるため、高分子型帯電防止剤が好ましく使うことができる。
高分子型帯電防止剤としては、例えばポリエーテルエステルアミドやポリエーテル/ポリオレフィンブロックポリマー等がある。
その中でも、ポリエーテルポリオレフィン共重合体を用いたイオン伝導型帯電防止剤が特に好ましく使う事ができる。
ポリエーテルポリオレフィン共重合体を用いたイオン伝導型帯電防止剤とは、ポリエーテル部及びイオン部による導電機構を有し帯電防止性があり、ポリエーテル部と共重合したオレフィン部により、他のポリオレフィン系樹脂との混練性が優れている。
【００１１】
高分子型帯電防止剤の配合量は５〜３０重量％であり、好ましくは１０〜２０重量％である。高分子型帯電防止剤の配合量が下限値未満になると基材シートの十分な帯電防止性能が得られず、上限値を超えると基材シートの切り屑の増加や、基材シートのシーティング性の低下を引き起こす。
【００１２】
ポリオレフィン系樹脂としては、特に機械的強度の観点からポリプロピレン系樹脂が好ましい。更に、ポリプロピレン系樹脂の中でも粘着テープダイシング時の切り屑の発生が少ないのは、ホモポリプロピレン樹脂である。
【００１３】
ポリオレフィン系樹脂の配合量は３０〜８５重量％、好ましくは４０〜６０重量％である。ポリオレフィン系樹脂の配合量が下限値未満になると十分な機械的強度が得られず、上限値を超えるとエキスパンド性の悪化を引き起こす。
【００１４】
ゴム状弾性体とは、室温において弾性を示す天然および合成の重合体樹脂である。半導体ウエハ加工用粘着テープの基材として用いるシート中のゴム状弾性体は、特に規定しないが、ブタジエンやイソプレンを主成分とした、スチレンブタジエン共重合体樹脂やスチレンイソプレン共重合体樹脂等の熱可塑性エラストマーが好ましい。また、耐熱性や耐候性を向上させるために、二重結合部を水素添加したものを用いても良い。ゴム状弾性体中のゴム成分は多いほど復元性に優れるため良いが、ゴム状弾性体がブロッキングして扱いにくい等の問題が起こるため、ゴム状弾性体中のゴム成分の含有率は５０〜９５重量％のものが好ましい。また、ブロッキング防止剤を添加したゴム状弾性体を用いても良い。
【００１５】
ゴム状弾性体の配合量は１０〜４０重量％であり、好ましくは２０〜３０重量％である。配合量が下限値未満になると基材シートのエキスパンド性が低下する。また、上限値を超えると基材シートの切り屑が増加すると共に、基材シートのシーティング性も悪化する。
【００１６】
２３℃−５０％ＲＨの環境下でシートのＭＤ方向に５０００Ｖに強制帯電させ、その後、帯電圧０Ｖまで減衰する時間が、０．５秒以下、好ましくは０．１秒以下、更に好ましくは０．０５秒以下である。減衰時間が０．５秒を超えると帯電防止性が悪くなり、発生した静電気によるデバイスの破壊、ゴミの付着等の恐れがある。
【００１７】
本シートには、特性を損なわない範囲で、目的に合わせて、各種樹脂や添加剤等を添加することができる。
【００１８】
本発明のシートを基材層とした半導体ウエハ加工用粘着テープを用いる場合には、基材層の片面に粘着層を付与する必要がある。粘着層についてここでは特に規定しないが、目的に合わせて粘着力等の特性を選ぶ事ができる。
【００１９】
切り屑（基材シートのカットラインから伸びたヒゲ状の切り残査）の発生に関しては、帯電防止剤、ゴム状弾性体を添加すると増加し、悪化する傾向にある。しかしながら、ウエハの破壊等を防止するために帯電防止性が必要であり、また、エキスパンド工程や、デバイスをピックアップした後に粘着テープを収納する際の粘着テープの弛みを防止するために、ゴム状弾性体は必須である。そこで、ポリオレフィン系樹脂、その中でもプロピレン系樹脂、更にその中でもホモポリプロピレン樹脂を用いる事により、帯電防止性に優れ、切り屑の発生が少ない、基材シート及びそれを用いた半導体ウエハ加工用粘着テープを提供することができる。なお、問題となる切り屑（基材シートのカットラインから伸びたヒゲ状の切り残査）が発生するのは基材シートからであり、粘着剤からは発生しない。
【００２０】
ダイシングテープとして用いる場合の基材シート厚みとしては、３０〜３００μ、好ましくは５０〜２００μ、更に好ましくは７０〜１５０μである。また粘着層の厚みとしては、３〜５０μ、好ましくは、５〜３０μ、更に好ましくは５〜２０μである。
【実施例】
【００２１】
本発明を実施例により更に詳細に説明するが、これは単なる例示であり、本発明はこれにより限定されるものではない。
＜基材シートの作製＞
下記に示す原料を表１に示す配合比で用い、厚み１００μのシートを得た。
・高分子型帯電防止剤
高分子型帯電防止剤１  ペレスタット２３０（三洋化成工業（株）製）
高分子型帯電防止剤２  サンコノールＴＢＸ−３１０（三光化学工業（株）製）
・ポリオレフィン系樹脂
ホモポリプロピレン１  ノーブレンＦＳ２０１６（住友化学（株）製）
(ＭＦＲ：２．１ｇ／１０ｍｉｎ  引張弾性率：１３００ＭＰａ）
ホモポリプロピレン２  ノバテックＥＡ７Ａ（日本ポリプロ（株）製）
（ＭＦＲ：１．４ｇ／１０ｍｉｎ  引張弾性率：１５００ＭＰａ）
ホモポリプロピレン３  ノバテックＳＡ４Ｌ（日本ポリプロ（株）製）
（ＭＦＲ：５．３ｇ／１０ｍｉｎ  引張弾性率：２０５０ＭＰａ）
ランダムポリプロピレン  プライムポリプロＦ３２７（プライムポリマー（株）製）
（ＭＦＲ：７．０ｇ／１０ｍｉｎ  引張弾性率：  ８５０ＭＰａ）
ブロックポリプロピレン  サンアロマーＰＢ２７０Ａ（サンアロマー（株）製）
（ＭＦＲ：０．７ｇ／１０ｍｉｎ  引張弾性率：  ９５０ＭＰａ）
低密度ポリエチレン      スミカセンＦ２３８−１（住友化学（株）製）
（ＭＦＲ：２．０ｇ／１０ｍｉｎ  引張弾性率：  ２００ＭＰａ）
線状低密度ポリエチレン  スミカセンＥＦＶ２０２（住友化学（株）製）
（ＭＦＲ：１．９ｇ／１０ｍｉｎ  引張弾性率：  ３１０ＭＰａ）
・ゴム状弾性体
スチレンイソプレン共重合体  ハイブラー７１２５（（株）クラレ製）
スチレンブタジエン共重合体  タフプレン１２５（旭化成ケミカルズ（株）製）
スチレンエチレンプロピレン共重合体  セプトン２００７（（株）クラレ製）
オレフィン系熱可塑性エラストマー  ゼラス７０５３（三菱化学（株）製）
【００２２】
＜粘着層の作製＞
２−エチルヘキシルアクリレート３０重量％、酢酸ビニル７０重量％および２−ヒドロキシエチルメタクリレート１重量％をトルエン溶媒中にて溶液重合させ重量平均分子量１５０，０００のベース樹脂を得た。
このベース樹脂１００重量部に対して、エネルギー線硬化型樹脂として２官能ウレタンアクリレート１００重量部（三菱レイヨン社製、重量平均分子量が１１，０００）と、架橋剤としてトリレンジイソシアネートの多価アルコール付加体（コロネートＬ、日本ポリウレタン社製）１５重量部と、エネルギー線重合開始剤として２，２−ジメトキシ−２−フェニルアセトフェノン５重量部とを酢酸エチルに溶解した後、剥離処理したポリエステルフィルム（厚さ３８μｍ）に乾燥後の厚さが１０μｍになるように塗工し、８０℃で５分間乾燥して、粘着層を得た。
【００２３】
＜粘着テープの作製＞
上述の粘着層を３０℃でラミネートロールを用いて、表１の配合比で得られた厚み１００μのシートにラミネートして半導体ウエハ加工用粘着テープを得た。
【００２４】
得られた粘着テープを以下の項目で評価を実施した。
＜１＞切り屑
ダイシング条件
ダイシングブレード：ＮＢＣ−ＺＨ２０５０−ＳＥ  ２７ＨＥＤＤ（株式会社ディスコ製）、
ブレード回転数：４００００ｒｐｍ
カット速度：１００ｍｍ／ｓｅｃ
ブレードハイト：６０μ
ブレードクーラー：２Ｌ／ｍｉｎ
シリコンミラーウエハを貼り付けた（ミラー面貼付け）半導体ウエハ加工用粘着テープを、ウエハ貼付け後２０分間放置し、上記ダイシング条件で５ｍｍ□にダイシングを実施した。ダイシング後のテープをＵＶ照射し、ウエハを剥離後、カットラインを顕微鏡で観察した。任意の隣接する１０チップ（５×２）のダイシングラインの各辺の切り屑を観察した。切り屑の最大長さが１５μ以下のものは◎、１５μ〜３０μのものは○、３０〜５０μのものは△、５０μより長いものは×とした。そして、５０μ以下の切り屑の長さのものを合格とした。
【００２５】
＜２＞減衰時間
ＳＴＡＴＩＣ  ＤＥＣＡＹ  ＭＥＴＥＲ  ＭＯＤＥＬ  ４０６Ｃ（ｅｌｅｃｔｒｏ−ｔｅｃｈ  ｓｙｓｔｅｍｓ，ｉｎｃ．製）を用いて、２３℃−５０％RHの環境下で帯電減衰時間の測定を行った。粘着テープのＭＤ方向に電圧がかかるように機械にセットし、５０００Ｖに強制帯電させ、その後、帯電圧が０Ｖまで減衰する時間を測定し、０．０５秒以下であるものは◎、０．０５秒〜０．１秒であるものは○、０．１秒〜０．５秒であるものは△、０．５秒より長いものは×とした。そして、減衰時間が０．５秒以下のものを合格とした。
【００２６】
＜３＞エキスパンド性
半導体ウエハ加工用粘着テープを６インチリングに貼付け、エキスパンダーＭＯＤＥＬ  ＨＳ−１０１０／１９０（ヒューグルエレクトロニクス株式会社製）で２０ｍｍエキスパンドした時にテープの破れが無いものを○、テープが破れるものを×とした。
【００２７】
【表１】
0005464203.tif 000002
【産業上の利用可能性】
【００２８】
本発明のポリオレフィン系シートを基材として用いることにより、帯電防止性に優れ、切り屑の発生が少ないポリオレフィン系半導体ウエハ加工用粘着テープを提供する事ができる。